(57)【要約】【課題】炭素繊維糸条に種々の加工を加える際に、炭素繊維糸条の表面に発生する毛羽立ちの程度を、実際の加工工程における毛羽立ちの程度に近い実用上有効な精度で測定できる炭素繊維糸条の毛羽立ち度測定装置を提供する。【解決手段】走行中に擦動を加えられた炭素繊維糸条の毛羽立ち度を測定する装置であって、炭素繊維糸条の繰出しボビン（Ａ）と、走行する炭素繊維糸条の張力測定装置（Ｂ）と、炭素繊維糸条がその走行軸を中心として螺旋運動するように、その内側面が炭素繊維糸条に擦動を加えながら該走行軸に垂直な面内を走行軸を中心として円運動する擦動リング（Ｃ）と、炭素繊維糸条を所定速度で引取る可変速度ローラー（Ｄ）と、炭素繊維糸条の毛羽立ち度を計測する毛羽立ち度計測装置（Ｅ）を備えた毛羽立ち度測定装置。【選択図】図１
2008063070.tif 000002
【特許請求の範囲】
【請求項１】
走行中に擦動を加えられた炭素繊維糸条の毛羽立ち度を測定する装置であって、炭素繊維糸条の繰出しボビン（Ａ）と、前記繰出しボビン（Ａ）から繰出されて走行する炭素繊維糸条の張力測定装置（Ｂ）と、前記張力を測定された炭素繊維糸条がその走行軸を中心として螺旋運動するように、その内側面が炭素繊維糸条に擦動を加えながら該走行軸に垂直な面内を走行軸を円心として円運動する擦動リング（Ｃ）と、前記擦動リング（Ｃ）を通過した炭素繊維糸条を所定速度で引取る可変速度ローラー（Ｄ）と、可変速度ローラー（Ｄ）を通過した炭素繊維糸条の毛羽立ち度を計測する毛羽立ち度計測装置（Ｅ）を備えた毛羽立ち度測定装置。
【請求項２】
炭素繊維糸条の走行方向に沿って、擦動リング（Ｃ）の前に前部ガイドリング（Ｆ）、後に後部ガイドリング（Ｇ）を設けた請求項１に記載の毛羽立ち度測定装置。
【発明の詳細な説明】
【技術分野】
【０００１】
本発明は、炭素繊維糸条の毛羽立ち度測定装置に関する。更に詳述すれば、本発明は、炭素繊維糸条に種々の加工を加える際に、炭素繊維糸条の表面に発生する毛羽立ちの程度を、実際の加工工程における毛羽立ちの程度に近い実用上有効な精度で測定できる炭素繊維糸条の毛羽立ち度測定装置に関する。
【背景技術】
【０００２】
ピッチ系やポリアクリロニトリル（ＰＡＮ）系炭素繊維は、チョップドストランドの形態で、或は織物に加工された形態で繊維強化樹脂の補強材として使用されている。また、炭素繊維フェルト状に加工された形態のものを更に所定の形状に切断して電極材や発熱体に使用されている。
【０００３】
これらの炭素繊維は、通常複数の単繊維を束ねた炭素繊維糸条として取り扱われる。炭素繊維糸条を織物に加工する工程、フェルト状に加工する工程、或は切断等の加工を行う工程で、炭素繊維同士の接触や炭素繊維糸条と加工装置との接触により繊維の一部が切断される。その結果、炭素繊維糸条の表面に切断された繊維に基因する毛羽が発生する。この毛羽立ちは、例えば加工工程における操業の不安定性の原因となる。更には得られる加工品を電極材や発熱体に使用する際に、性能低下の原因となる。従って、炭素繊維糸条を加工する際の毛羽立ちの程度を正確に知っておくことが、毛羽立ち度の少ない炭素繊維糸条を用いる加工品を製造する為に重要である。
【０００４】
従来、糸条パッケージの表面の毛羽検査装置として、糸条パッケージの表面の検査箇所の毛羽を直立させる帯電手段、検査箇所の糸条パッケージ表面から所定範囲の空間を照射する光照射手段、この検査箇所及び近傍空間を側方から撮像し、その出力信号から毛羽を検出する手段を具備した毛羽検査装置が知られている（特許文献１）。
【０００５】
仮撚加工機の加工中の解撚張力の特定パターンのパルス状変動を毛羽として原糸の毛羽を検出する毛羽検出装置も知られている（特許文献２）。
【０００６】
しかしながら、これらの従来技術を炭素繊維糸条の毛羽立ち度測定に適用すると、下記（１）〜（３）の問題が生じる。このため、従来の毛羽検出では、炭素繊維糸条の毛羽立ち度を実用的に有効な精度では測定できない。
【０００７】
（１）炭素繊維糸条表面の毛羽は剛直であるため、帯電手段では直立させることができない。
【０００８】
（２）炭素繊維糸条表面の毛羽は靭性に乏しいため、仮撚加工することができない。
【０００９】
（３）炭素繊維糸条に各種加工を施した場合に生じる毛羽立ちを、実用上有効な精度で再現できない。
【００１０】
ボビンから糸条を自由落下させる際の、単位時間当たりの糸条落下量を計測し、糸条の解舒テンションを測定する方法が知られている（図６参照）。この方法は、糸条の解舒テンションと糸条落下量との相関を利用したものである。しかしながら、タック力の強い炭素繊維糸条の場合は、糸条が自由落下しない。
【００１１】
上記を改良する方法として、ボビンから糸条に錘を付けて落下させた際の、単位時間当たりの落下量や、糸条がボビンから繰り出される際の負荷量を計測し、糸条の解舒テンションを測定する方法が考えられる（図７参照）。しかしながら、落下速度が殆ど錘の質量に依存してしまい、正確な解舒テンションは測定できない。
【００１２】
このように、炭素繊維糸条に種々の加工を加える際に、炭素繊維糸条の表面に発生する毛羽立ちの程度を、予め実用上有効な精度で測定できる毛羽立ち度測定装置は未だ開発されていない。
【特許文献１】特開平７−２６７４９８号（特許請求の範囲）
【特許文献２】特開２００２−８８６００号（特許請求の範囲）
【発明の開示】
【発明が解決しようとする課題】
【００１３】
本発明者らは、上記問題を解決するために種々検討した結果、所定の張力で走行中に特定の擦動を加えられた炭素繊維糸条の毛羽立ち度が、炭素繊維糸条に種々の加工を加えた際に発生する毛羽立ちの程度と良好な相関があることを知見した。
【００１４】
本発明は上記発見に基づき完成されるに至ったもので、その目的とするところは、炭素繊維糸条に種々の加工を加えた際に、炭素繊維糸条の表面に発生する毛羽立ちの程度を、実用上有効な精度で測定できる炭素繊維糸条の毛羽立ち度測定装置を提供することにある。
【課題を解決するための手段】
【００１５】
上記目的を達成する本発明は、以下に記載のものである。
【００１６】
〔１〕  走行中に擦動を加えられた炭素繊維糸条の毛羽立ち度を測定する装置であって、炭素繊維糸条の繰出しボビン（Ａ）と、前記繰出しボビン（Ａ）から繰出されて走行する炭素繊維糸条の張力測定装置（Ｂ）と、前記張力を測定された炭素繊維糸条がその走行軸を中心として螺旋運動するように、その内側面が炭素繊維糸条に擦動を加えながら該走行軸に垂直な面内を走行軸を円心として円運動する擦動リング（Ｃ）と、前記擦動リング（Ｃ）を通過した炭素繊維糸条を所定速度で引取る可変速度ローラー（Ｄ）と、可変速度ローラー（Ｄ）を通過した炭素繊維糸条の毛羽立ち度を計測する毛羽立ち度計測装置（Ｅ）を備えた毛羽立ち度測定装置。
【００１７】
〔２〕  炭素繊維糸条の走行方向に沿って、擦動リング（Ｃ）の前に前部ガイドリング（Ｆ）、後に後部ガイドリング（Ｇ）を設けた〔１〕に記載の毛羽立ち度測定装置。
【発明の効果】
【００１８】
炭素繊維糸条に種々の加工を加える際に、炭素繊維糸条の表面に発生する毛羽立ちの程度を、実用上有効な精度で測定できる。
【００１９】
炭素繊維糸条に加える擦動の程度を、炭素繊維糸条の張力等により定量的に調節できるので、炭素繊維糸条を用いて織物等を製造する工程等で炭素繊維糸条に加える種々の加工工程に対応した条件での毛羽立ち度を測定できる。
【００２０】
炭素繊維糸条に加える擦動の程度を、炭素繊維糸条の張力等により定量的に把握できるので、発生する毛羽立ち度の測定再現性が良い。
【００２１】
毛羽立ち度測定結果を、毛羽立ち度の少ない炭素繊維糸条を製造する技術に反映できる。特に、炭素繊維織物を製織する際に、毛羽立ち度が多いと織機のガイド等に毛羽溜りが生じ、製織作業の障害になる。本発明の毛羽立ち度測定装置は、上記障害の無い、作業性の良い炭素繊維糸条を開発するのに有効である。
【発明を実施するための最良の形態】
【００２２】
以下、図面を参照して本発明を詳細に説明する。
【００２３】
図１は、本発明の毛羽立ち度測定装置の一例を示す概略図である。図１中、１は毛羽立ち度測定装置で、Ａは炭素繊維糸条１０の繰出しボビンである。炭素繊維糸条１０は、後述する可変速度ローラーＤの駆動力により、前記ボビンＡの周方向に沿って繰出されて、矢印１２方向に走行して炭素繊維糸条１０の張力測定装置Ｂに送られ、ここでボビンＡから炭素繊維糸条１０が繰出される際の解舒テンションが測定される。
【００２４】
なお、５０は炭素繊維糸条１０の走行軸である。
【００２５】
張力測定装置Ｂで解舒テンションが測定された炭素繊維糸条１０は、次いで擦動リングＣに送られる。擦動リングＣは、その中央に円孔を穿設した円盤状で、いわゆるドーナツ状のリングである。この擦動リングＣは、前記炭素繊維糸条１０の走行軸５０に垂直な面内を糸条１０の走行軸５０を円心として円運動する手段を有する。
【００２６】
前記炭素繊維糸条１０は、擦動リングＣの中央円孔を通過する際に、円運動する擦動リングＣの動きにより、走行する炭素繊維糸条がその走行軸５０を中心として螺旋運動をするとともに、その内側面により炭素繊維糸条が擦られる。なお、３０は擦動リングの円運動の軌跡をしめす。
【００２７】
擦動リングＣの円孔内を通過してらせん運動をして走行する炭素繊維糸条１０は、次いで、炭素繊維糸条を所定速度で引取る可変速度ローラーＤを通過する。
【００２８】
可変速度ローラーＤを通過した炭素繊維糸条１０は毛羽立ち度計測装置Ｅに送られ、前記擦動リングＣにより擦動を加えられた炭素繊維糸条の毛羽立ち度が計測される。
【００２９】
図２は、本発明の毛羽立ち度測定装置の他の例を示す概略図である。図２中、１は毛羽立ち度測定装置、Ａは炭素繊維糸条の繰出しボビン、１４は繰出しボビンから繰り出された炭素繊維糸条を誘導するガイドリング、１６は炭素繊維糸条の走行方向を変えるガイドロール、１０は走行する炭素繊維糸条、１２は炭素繊維糸条の走行方向、Ｂは走行する炭素繊維糸条の張力測定装置（ガイドロール２２、２６と張力測定ロール２４と張力計測器２８とで構成されている）、３２、３４は炭素繊維糸条の走行方向を変えるガイドロール、Ｃは走行する炭素繊維糸条がその走行軸５０を中心として螺旋運動するように、その内側面が炭素繊維糸条に擦動を加えながら該走行軸に垂直な面を円運動するドーナツ形状の擦動リング、３０は擦動リングの円運動の軌跡、Ｆ及びＧはその中央に形成された中央円孔内を炭素繊維糸条が通過するよう配置されたドーナツ形状の前部ガイドリング及び後部ガイドリング、Ｄは炭素繊維糸条を所定速度で引取る可変速度ローラー、Ｅは擦動を加えられた炭素繊維糸条の毛羽立ち度を計測する毛羽立ち度計測装置である。本発明の毛羽立ち度測定装置は、前記Ａ、Ｂ、Ｃ、Ｄ及びＥに加えて上記Ｆ、Ｇを手段として備えることが好ましい。
【００３０】
本発明における各構成について、更に説明する。
【００３１】
〔繰出しボビン（Ａ）〕
繰出しボビン（Ａ）は、測定対象の炭素繊維糸条を円筒状の芯に予め巻きつけたものである。このボビンは巻出し形式により回転が固定されていても良く、自由回転が可能な状態で設置されていても良い。
【００３２】
〔張力測定装置（Ｂ）〕
張力測定装置（Ｂ）は、炭素繊維糸条の張力を測定する装置であり、公知のものを使用できる。例えば、図２に示す２組のガイドロール２２、２６、張力測定ロール２４と張力計測器２８とで構成されているものを用いることができる。炭素繊維糸条の張力は、可変速度ローラー（Ｄ）により炭素繊維糸条の走行速度を変更することにより調節できる。この張力を調整することで、走行する炭素繊維糸条の擦動の強さを調節できる。従って、炭素繊維糸条に種々の加工を加える際の炭素繊維糸条に対する負荷量に合せた擦動強さを再現できる。
【００３３】
尚、張力測定装置（Ｂ）により測定される張力は、繰出しボビン（Ａ）から炭素繊維糸条が巻出される時の解舒テンションと相関がある。この解舒テンションは、炭素繊維糸条の毛羽立ち度に関連しているので、張力測定結果を毛羽立ち度の測定に補助的に利用できる。例えば、解舒テンションは、炭素繊維織物を製織する際の作業性とある程度関連がある。しかしながら、解舒テンションの測定だけでは、上記の作業性を正確に定量することができない。
【００３４】
図３は、張力測定装置（Ｂ）を構成するロール群の寸法などを示す。図３において、ａはガイドロール２２とガイドロール２６の水平方向中心間距離、ｂはガイドロール２２、２６と張力測定ロール２４との垂直方向中心間距離である。張力測定ロール２４は、垂直方向に上下動が可能であり、張力が測定可能なように、ロール２４の回転軸が張力計測器２８に連結されている。ガイドロール２２と２６間の距離ａは解舒テンションが大きい場合には大きくすることが好ましい。
【００３５】
〔擦動リング（Ｃ）〕
擦動リング（Ｃ）は、走行する炭素繊維糸条がその走行軸を中心として螺旋運動するように、その内側面が炭素繊維糸条に擦動を加えながら該走行軸に垂直な面内を円運動するドーナツ形状のリングである。このリングの中央円孔内を炭素繊維糸条が走行する。擦動リング（Ｃ）は、炭素繊維糸条の走行軸に垂直な面を等速で円運動するので、炭素繊維糸条はこのリングの内側面により走行方向を絶えず変えられ、その走行軸を中心とした螺旋運動を行う。この時に、炭素繊維糸条と擦動リング（Ｃ）の内側面との間に強制摩擦（擦動）がおきる。擦動リング（Ｃ）の円運動は、右方向の旋回、左方向の旋回のどちらでも良い。
【００３６】
擦動リング（Ｃ）は、中央に円形の貫通孔を有するいわゆるドーナツ形状が好ましい。リング（Ｃ）の材質は、金属製（例えば、ステンレス製）のものや、樹脂製（例えば、ポリアミド樹脂）、セラミック製等、炭素繊維糸条の用途により適宜選択することができる。リング（Ｃ）の表面は、加工工程における炭素繊維糸条の接触面の粗度に応じて一定の粗度に仕上げられたものを用いることができる。
【００３７】
〔前部ガイドリング（Ｆ）及び後部ガイドリング（Ｇ）〕
前部ガイドリング（Ｆ）及び後部ガイドリング（Ｇ）は、いずれもドーナツ形状であり、円断面を有するドーナツ形状であることが好ましい。炭素繊維糸条はこれらリングの中央円孔内を走行する。これらリングは、炭素繊維糸条の走行方向に対し、前部ガイドリング（Ｆ）、擦動リング（Ｃ）、後部ガイドリング（Ｇ）の順に各々中央円孔の中心軸を糸条の走行方向に平行にして配置される。この配置により走行軸に沿って走行してきた炭素繊維糸条は、前部ガイドリング（Ｆ）を通過後、擦動リング（Ｃ）に引っ張られて走行軸を中心とした螺旋運動を開始する。螺旋運動しながら走行する炭素繊維糸条は、後部ガイドリング（Ｇ）により走行軸に沿った走行に戻る。これらガイドリングを、擦動リング（Ｃ）の前後に配置することにより、炭素繊維糸条に加えられる擦動の程度が安定する。従って、毛羽立ち度の測定精度が増す。尚、ガイドリング（Ｆ）、（Ｇ）の寸法や形状は前記擦動リング（Ｃ）と同様なものが好ましい。
【００３８】
図４は、擦動リング（Ｃ）の円運動にともなって、螺旋運動をする炭素繊維糸条３６の状態を示す概略図である。図４で、３２、３４は炭素繊維糸条の走行方向を変えるガイドロール、Ｃは擦動リング、３０は擦動リングの円運動の軌跡、３６は走行軸５０を中心として螺旋運動する炭素繊維糸条、Ｆは前部ガイドリング、Ｇは後部ガイドリング、ｈはガイドリングＦＧの設置間隔、ｒは擦動リングの円運動軌跡の回転半径である。上記ｈ、ｒの好ましい寸法を以下に示す。
【００３９】
ｈ：２００〜５００ｍｍ
ｒ：１５〜１００ｍｍ
尚、リング（Ｃ）の回転速度は、目的により異なるが、１０〜１０００ｒｐｍが好ましい。
【００４０】
〔可変速度ローラー（Ｄ）〕
可変速度ローラー（Ｄ）は、繰出しボビン（Ａ）から繰り出された炭素繊維糸条を一定走行速度で走行させる機能を有する。このローラーにより、炭素繊維糸条の走行速度及び解舒テンションを決めることができる。炭素繊維糸条の走行速度は、目的により異なるが、１〜３０ｍ／分が好ましい。
【００４１】
〔毛羽立ち度計測装置（Ｅ）〕
毛羽立ち度計測装置（Ｅ）は、擦動が加えられた炭素繊維糸条の毛羽立ち度を測定する装置であり、公知のものを使用できる。毛羽を回収し、その質量を測定する装置が好ましい。
【実施例】
【００４２】
［実施例１］
以下、実施例により本発明を更に説明する。
【００４３】
図２に示した毛羽立ち度測定装置と同様の装置を用いて炭素繊維糸条の毛羽立ち度を測定した。直径２５０ｍｍの繰出しボビン（Ａ）には、炭素繊維糸条として、東邦テナックス株式会社製  べスファイト（登録商標）（総単繊維数：１２０００本、単繊維０．１１ｄｔｅｘを４０００ｍを巻きつけたもの）を用いた。ボビンは図２のように繰出し方向にボビン軸を一致させた状態で設置した。
【００４４】
張力測定装置（Ｂ）には、図３における、ガイドロール２２とガイドロール２６の水平方向中心間距離ａが１００ｍｍ、ガイドロール２２、２６と張力測定ロール２４との垂直方向中心間距離ｂが１０ｍｍであった。
【００４５】
擦動リング（Ｃ）、前部ガイドリング（Ｆ）及び後部ガイドリング（Ｇ）及びガイドリング（１４）の表面粗度はＲａ＝０．０５μｍ（Ｒｍａｘ＝０．９０μｍ）であった。擦動リング（Ｃ）円運動軌跡の回転半径ｒは３００ｍｍ、回転速度は７５０ｒｐｍ、ガイドリングＦＧの設置間隔ｈは５００ｍｍとした。
【００４６】
炭素繊維糸条を一定走行速度は、可変速度ローラー（Ｄ）により１０ｍ／分とした。走行させた炭素繊維糸条の張力は、張力測定装置（Ｂ）により１９０ｃＮであると計測された。上記の条件で擦動を加えた炭素繊維糸条の毛羽立ち度を毛羽立ち度測定装置（Ｅ）により測定した。測定の結果、毛羽立ち度は３９．４μｇ／ｍ（１２μｇ／ｆｔ）であった。
【００４７】
尚、毛羽立ち度計測装置（Ｅ）には、ウレタン材にて走行する炭素繊維糸条を挟み込み、ウレタン材に付着した炭素繊維（毛羽）の質量を測定する方式のものを使用した。上記のテンションは、従来の測定方法では測定できない高テンションである。
【００４８】
［実施例２］
図５に示すように、ボビン捲芯を回転用軸（図示していない）に挿入し自由回転が可能な状態で巻出し方向をボビンの軸方向と直角に設置し、測定条件を下記の通り変更した以外は実施例１と同様に炭素繊維糸条の毛羽立ち度を測定した。測定の結果、毛羽立ち度は３２．８μｇ／ｍ（１０μｇ／ｆｔ）であった。
【００４９】
張力測定装置（Ｂ）には、図３における、ガイドロール２２とガイドロール２６の水平方向中心間距離ａが１５０ｍｍ、ガイドロール２２、２６と張力測定ロール２４との垂直方向中心間距離ｂが２０ｍｍのものを用いた。
【００５０】
炭素繊維糸条の一定走行速度は、２０ｍ／分とした。走行させた炭素繊維糸条の張力は、３０ｃＮであると計測された。
【図面の簡単な説明】
【００５１】
【図１】本発明の毛羽立ち度測定装置の一例を示す概略図である。
【図２】本発明の毛羽立ち度測定装置の他の例を示す概略図である。
【図３】本発明に用いる張力測定装置（Ｂ）の一例を示す概略図である。
【図４】擦動リング（Ｃ）の円運動にともなって、螺旋運動をする炭素繊維糸条３６の状態を示す概略図である。
【図５】本発明の実施例に用いた毛羽立ち度測定装置の一例を示す概略図である。
【図６】糸条の解舒テンションを測定する方法の例を示す概略図である。
【図７】糸条の解舒テンションを測定する方法の例を示す概略図である。
【符号の説明】
【００５２】
Ａ    繰出しボビン
Ｂ    張力測定装置
Ｃ    擦動リング
Ｄ    可変速度ローラー
Ｅ    毛羽立ち度計測装置
Ｆ    前部ガイドリング
Ｇ    後部ガイドリング
１    毛羽立ち度測定装置
１０    走行する炭素繊維糸条
１２    炭素繊維糸条の走行方向
１４    ガイドリング
１６    ガイドロール
２２    ガイドロール
２４    張力測定ロール
２６    ガイドロール
２８    張力計測器
３０    擦動リングの円運動の軌跡
３２    ガイドロール
３４    ガイドロール
５０    炭素繊維糸条の走行軸
ａ    ガイドロール２２とガイドロール２６の水平方向中心間距離
ｂ    ガイドロール２２、２６と張力測定ロール２４との垂直方向中心間距離  
ｈ    ガイドリングＦＧの設置間隔
ｒ    擦動リングの円運動軌跡の回転半径
【図１】
2008063070.tif 000003
【図２】
2008063070.tif 000004
【図３】
2008063070.tif 000005
【図４】
2008063070.tif 000006
【図５】
2008063070.tif 000007
【図６】
2008063070.tif 000008
【図７】
2008063070.tif 000009